"式Xで示される星形高分子[Plq1-P2q2]t-Core-[P3q3]rX式中、Coreは、架橋重合体セグメントを示す。P1は、重合した疎水性単量体の単量体残基の繰り返し単位からなる単独重合体セグメントを示し、P2は、重合した親水性単量体の単量体残基の繰り返し単位からなる単独重合体セグメントを示し、P3は、重合した親水性単量体の単量体残基の繰り返し単位からなる単独重合体セグメントを示し、q1は、P1における繰り返し単位の数を示し、かつ、1~50であり、q2は、P2における繰り返し単位の数を示し、かつ、30~500であり、q3は、P3における繰り返し単位の数を示し、かつ、30~500であり、rは、Coreに共有結合した単独重合体分鎖の数を示し、tは、Coreに共有結合した共重合体分鎖の数を示す。において、tに対するrのモル比は、20:1~2:1であることを特徴とする星形高分子。前記一つまたは複数の星形高分子は、分子量が150,000~600,000g/molであることを特徴とする、請求項1に記載の星形高分子。分鎖の合計数rtが15~45であることを特徴とする、請求項1に記載の星形高分子。tに対するrのモル比は、8:1~3:1であることを特徴とする、請求項1に記載の星形高分子。q2とq3は共に100より大きく、q2はq3よりも大きいことを特徴とする請求項1に記載の星形高分子。[Plq1-P2q2]で示される分鎖は、18よりも大きいHLB値を有することを特徴とする、請求項1に記載の星形高分子。前記P1単独重合体セグメントは、HLB値が7未満の疎水性単独重合体セグメントであることを特徴とする、請求項1に記載の星形高分子。前記Coreは、疎水性架橋重合体セグメントを含むことを特徴とする、請求項1に記載の星形高分子。水溶性mikto星形高分子であることを特徴とする、請求項1に記載の星形高分子。少なくとも0.2重量の濃度で水に溶解すると、粘度が少なくとも20,000cPであるクリアで均質なゲルを形成することを特徴とする、請求項1に記載の星形高分子。分子量が150,000~600,000g/molであって、少なくとも0.2重量の濃度で水に溶解すると、クリアで均質なゲルを形成する星形高分子において、前記ゲルは、i少なくとも20,000cPの動的粘度、ii少なくとも60の塩誘発性破壊値、iii少なくとも10のずり減粘値および/または、iv12時間を超えるエマルジョン値を有することを特徴とする星形高分子。pH6~11における粘度が40,000cPを超えることを特徴とする、請求項11に記載の星形高分子。4sec-1の剪断速度における粘度が5,000cP未満であることを特徴とする、請求項11に記載の星形高分子。PDIが2.5未満であることを特徴とする、請求項11に記載の星形高分子。水溶性mikto星形高分子であることを特徴とする、請求項11に記載の星形高分子。ゲル形成星形高分子の分鎖が15~45つであることを特徴とする、請求項11に記載の星形高分子。ゲル形成星形高分子の分鎖は、親水性重合体セグメントと疎水性重合体セグメントとを含む、親水性単独重合体分鎖および共重合体分鎖を備えることを特徴とする、請求項11に記載の星形高分子。前記分鎖は、HLBが18~20であることを特徴とする、請求項17に記載の星形高分子。i分子量が少なくとも150,000g/molであり、ii動的粘度が、0.4重量の濃度で少なくとも20,000cPである水溶性星形高分子を含むことを特徴とするエマルジョン。前記エマルジョンは、乳化剤が含まれていないエマルジョンであること特徴とする、請求項19に記載のエマルジョン。[実施例1:星形増粘剤の合成、精製および特性]図1中、Aとして示される構造を持つ星形増粘剤の初期実施例は、PSt-b-PAA分鎖またはPSt-b-PHEA分鎖を持つ星形高分子である。実施例1:PSt-b-PAAx星形高分子の調製ポリアクリル酸を主成分とする星形高分子を調製するために開発した簡単な四段階の手順はスキーム3にて記載されている。PSt-b-PtBA分鎖を持つ星形高分子1kgを、以下のように調製した。工程1:ICARATRPを用いたポリスチレンマクロ開始剤の合成反応条件として、T=60°C、t=10.2時間で、St/DEBMM/CuBr2/TPMA/AIBNを50/1/0.002/0.003/0.05の割合で混合した。変換率が30に達するまで反応を行い、結果として分子量1600の疎水性ポリスチレンセグメントを得た。この分子量は平均的な重合度DP16と同等のものである。上記マクロ開始剤に対して得られたGPCトレースを図2に示す。工程2:ポリスチレン-b-ポリアクリル酸t-ブチルがセグメント化されたブロック共重合体マクロ開始剤の合成PSt-b-PtBAマクロ開始剤の分鎖を合成するための反応条件として、T=55°C、t=18.0時間で、tBA/PSt/CuBr2/TPMA/SnEH2を200/1/0.01/0.06/0.008の割合でアニソールtBAに対して0.5体積当量に注入した。最終的な機能性星形高分子の内殻が相当な度合いで膨張してもいいように、水溶性セグメントの前駆体の分子量をより大きくすることを目指した。上記ブロック共重合体におけるポリアクリル酸t-ブチルセグメントの最終的な分子量は15,400以下となり、この分子量はDP120と同等のものである。図3に、ポリスチレンマクロ開始剤および合成したブロック共重合体マクロ開始剤のGPC曲線を示す。図3は明確な鎖延長が発生したことを明確に示している。工程3:PSt-b-PtBAx星形高分子の合成工程2で合成したブロック共重合体マクロ開始剤を用いてさらなる鎖延長反応を行い、多分鎖星形高分子を調製した。反応は、アニソール中でのブロック共重合体とジビニルベンゼンのモル比を1:12として行われた。反応条件として、T=80°C、t=21.0時間で、DVB/PSt-b-PtBA/CuBr2/TPMA/SnEH2を12/1/0.02/0.06/0.1の割合でアニソールDVBに対して38体積当量に注入した。GPC曲線および星形高分子形成反応の結果を図4に示す。ここから、架橋されたコアを持つ多分鎖星形高分子が形成されたことが分かる。星形高分子のGPC分子量は102,700であり、PDIは1.29であった。これは平均的な6本の分鎖を示すものである。ただしこの分鎖の数は、星形分子が緻密な分子であることから、実際の分鎖の数よりも少なく見積もられたものである。実際は、この状況下では星形分子の分鎖の数は30に近い。分鎖の数は、分鎖前駆体に対する架橋剤の割合を異ならせてコア形成反応を行う、または試薬の濃度を異ならせて反応させることで変更することができる。工程4:多分鎖星形高分子に水溶性ポリアクリル酸セグメントを提供することを目的とした、PSt-b-PAAx星形ブロック共重合体へのPSt-b-PtBAx星形高分子の脱保護新たな手順を用いることにより、星形高分子のPSt-b-PtBA分鎖をPSt-b-PAA分鎖に変換した。重合体を塩化メチレンおよびトリフルオロ酢酸に溶解させてt-Bu基を脱保護し、室温で60.0時間反応を行った。その後、重合体を液体から分離して、アセトニトリルで3回洗浄した。その後、重合体をTHFにて可溶化し、アセトニトリルに沈殿させた。上記の星形高分子を50°Cの真空オーブンで3日間乾燥させた。精製後に得られた重合体の量は550gであった。これはPtBAからPAAへの変換が完全に行われた場合の重量に相当するものである。[実施例2:増粘剤としてのPSt-b-PAA星形高分子の特性]水溶液中にて、最終的な星形高分子の増粘特性を調べた。100mgのPSt-b-PAA星形高分子をTHF0.5mlで溶解した後、水10mlの中に移した。その後、溶液を2mlの塩基性水溶液NaOHによるで中和した。数分間攪拌すると、ゲルが形成された図5参照。次に、より長いポリアクリル酸PAAの親水性内部コアセグメントと、短い疎水性のポリスチレンPSt末梢セグメントにより構成される多分鎖星形高分子のレオロジー特性を調べた。T=25°Cの状態で、B型粘度計LVDV-EBrookfieldLVDV-Eのスピンドル31または34、25を用いて、剪断速度に対する、異なる濃度の星形高分子を含む水溶液の粘度を測定した。結果を図6に示す。水中の星形高分子の濃度が非常に低くても<0.6重量、サンプルの見かけ上の粘度は非常に高い50,000~100,000センチポイズcPことが明らかである。パーソナルケア商品に用いられている市販の主流な増粘剤例:CRODA社製CrothixLiquid天然非イオン性植物由来の液体増粘剤またはDOWCORNINGRM2051合成アクリレート系共重合体と比較すると、それらの増粘剤は2~5重量のレベルで用いられており、水性溶液の粘度を5,000~20,000cPまで増やしているだけである。図7は、濃度に対するPSt-b-PAA星形高分子の水溶液の粘度を表したものである。計測は、温度25°C、1RPMとして、B型粘度計LVDV-Eのスピンドル31または34、25を用いて行った。この特定の星形高分子については、ゲル形成に必要な最小量は水中の星形高分子濃度0.3重量であり、しかも、濃度が高いほど得られる溶液の粘度が大幅に増加する。試験では、増粘剤は、粘着性がなく、非常に肌触りの良い配合物を提供することが示された。[実施例3:過酷な環境下での、増粘剤としてのPSt-b-PAA星形高分子の特性]酸化剤が存在し、かつ高pHの状態にある水溶液中にて、最終的な星形高分子の増粘特性を調べた。図8は、PSt-b-PAA星形高分子の水溶液の粘度と、PSt-b-PAA星形高分子の水/Windex1/1v/v溶液の粘度を示している。図9は、同溶液に対しCarbopolEDT2020を用いて得られた結果を示している。水溶液のpHは6~7であり、水/Windex溶液のpHは9~10であった粘度の測定は、T=25°Cで、B型粘度計LVDV-Eのスピンドル31または34、25を用いて行った。水/Windex溶液の粘度が水溶液の粘度よりも高いことが分かる。増粘剤としてのPSt-b-PAA星形高分子の性能は、多量のアンモニアDによって生じるpH9~10の状態を有するWindex/水溶液によって作り出された過酷な環境において低下することはない。市場で主流の増粘剤であるCarbopolEDT2020の増粘特性を比較すると、同様の条件で減少する。図9は水/Windex溶液の粘度が純粋な水溶液の粘度よりも低いことを示している。水/Windex溶液において、増粘剤としてのPSt-b-PAA星形高分子に対してCarbopolの性能が低いのは、Carbopolの構造には、このような過酷な環境下において存在するイオン種と相互作用する、または劣化され得るエステル結合の量が多いことによるものであると考えられる。反対に、PSt-b-PAA星形高分子はC-C結合しか有していないため、水/Windex溶液においてこの増粘剤が安定し、全体的な増粘性能も減少しない。[実施例4:増粘剤としてのPAA星形高分子と比較したPSt-b-PAA星形高分子の特性]PAA星形高分子を合成し、PAA星形高分子の特性と、特定されたPSt-b-PAA星形高分子の特性を比較した。PAA星形高分子の合成はPSt-b-PAA星形高分子の合成と同様の方法で行ったが、純粋なPtBA分鎖を持つものを出発物質とした。合成されたPAA星形高分子は、PSt-b-PAA星形高分子と同様の分子量、分鎖数、分子量分布を有した図10参照。これら二つの星形高分子の唯一の相違は、PAA星形高分子が純粋なPAA単独重合体分鎖を有するのに対し、PSt-b-PAA星形高分子中は重合度16のPStから構成される外殻を有する点である。図11はPSt-b-PAA星形高分子とPAA星形高分子それぞれの水溶液の粘度を示している。測定は、温度25°C、pH7の状態で、B型粘度計LVDV-Eにスピンドル31を装着して行った。純粋なPAA星形高分子が、水に対する増粘効果が低いのに対し、疎水性の外殻を持つ星形高分子の粘度は、非常に強い増粘特性を持つことが分かる。従って、水性媒体に増粘性を与えるために、提案される多分鎖星形高分子は、親水性の内殻と疎水性の外殻を持つブロック状の構造を有する必要があると結論付けることができる。水媒体におけるこれらの結果は、誘発性自己集合により疎水性セグメントが凝集体となること、疎水性物質が集合体間の接合部の機能を果たすこと、また一定濃度を超えると、従来のゲルと類似した動きで三次元可逆物理ネットワークが形成されることにより説明できると考えるが、提示したメカニズムに限定するものではない。[実施例5:増粘剤および乳化剤としてのPSt-b-PAA星形高分子]PSt-b-PAA多分鎖星形高分子は非常に優れた構造を有しているため、増粘剤としてだけでなく、有効な乳化剤としても機能する。図12は、PSt-b-PAA星形高分子の乳化特性を立証した画像を示している。一枚目の写真は、水と純正レモン油2体積の混合液を示したものである。激しく混合した後、水と油は素早く二相に分離した。二枚目の写真は、水、純正レモン油2体積、増粘剤0.6重量の混合液を示したものである。激しく混合した後も相分離は発生せず、増粘特性も減少しなかった。写真は、溶液を1分間振って混合してから2時間後に撮影されたものである。PSt-b-PAAの疎水性コア疎水性外殻だけでなくは小さな有機分子例えば、ビタミン、芳香剤、日焼け止め剤等の格納場所として機能させてもよい。これにより、緩効性の芳香剤や、日焼け止めの紫外線吸収分子などの機能性有機分子を肌触りの良い乳液内に閉じ込めて、体のあらゆる場所に届けることが可能となる。非極性媒体にて同様の反応を得るためには、内殻および外殻の性質を反転しなければならない。[実施例6:Mikto分鎖星形高分子]多分鎖星形高分子を合成した。PSt-b-PtBA分鎖およびPtBA分鎖を、実施例1に記載された手順と同様の手順で形成した。次に、2本の異なる分鎖を共に架橋し、星形高分子を形成した。コア形成架橋反応の反応条件は、DVB/[PSt-b-PtBA/PtBA]/CuBr2/TPMA/SnEH2を17/1/0.02/0.06/0.2の割合でアニソールDVBに対して38体積当量に入れCu換算で1667ppm、T=95°C、t=53.0時間、PSt-b-PtBAとPtBAの比は1:4とした。次に、PtBAを、実施例1の工程4に記載された方法で脱保護し、PAAに変換した。図13は、沈殿による精製の前後の分鎖および形成されたmikto分鎖星形高分子のGPC曲線を示している。図13Bは形成されたmikto分鎖星形高分子を模式的に示したものである。より低量の外殻PStブロックを持つ星形高分子の合成に成功した。上記に詳述されている手順により二つの星形高分子を合成し、一つにはPSt-b-PAA分鎖50と純粋なPAA分鎖50を持たせ、もう一つにはPSt-b-PAA分鎖20と、純粋なPAA分鎖80を持たせたWJ-08-006-234およびWJ-06-235。結果から、これらの星形高分子は、直接、温水に分散できることが示された。これらの新たな二つの星形高分子の増粘特性は、PSt-b-PAA分鎖を100持つ実施例1に係る星形高分子と同程度に良好であった。異なる疎水性の外殻を持つ星形高分子を調製することができる。使用温度以下でTgを示す外殻を提供する一つの例としては、PnBA外殻を持つ星形高分子が挙げられる。疎水性の外殻を調製するときのコスト削減を可能とする別のアプローチとして、ハロアルキルメタアクリルハロゲン化物と市販のα-オレフィンを反応させてATRP開始剤へ変換することが挙げられる。[実施例7:異なる疎水性セグメントを持つ星形高分子]シャンプー配合物における増粘剤の粘度および相互作用を大きく変える一つの要因は、星形高分子の分鎖の分画の末梢端が覆われた疎水性ユニットのタイプである。PSt16-PAA120x星形高分子脱保護前:Mn,app=102,700g/mol,DPI=1.29と比較するために、二つの星形高分子を新たに合成した。これらの星形高分子は以下を含む:AC18-PAA146x:Mn,app=95,600g/mol,PDI=1.48BC12-PAA134x:Mn,app=113,900g/mol,PDI=1.53上記二つの星形高分子はそれぞれ三段階で調製した。iPtBA分鎖を調製するii分鎖を星形高分子に架橋するiiit-Bu基を脱保護する。星形高分子全てが、未反応の分鎖を少量有し、比較的低いPDI値を示した<15重量。C18-PAA146x星形高分子を調製するために、直鎖状のC18アルキル鎖を含む開始剤から新たなPtBAマクロ開始剤を調製した。この分鎖前駆体C18-PtBA-Brの合成は、C18アルキル鎖を官能化したEBiBを用いたtBAのARGETATRPを使うことで完成した。合成された重合体の条件および特性を表1に示す。その後、DVBを用いて、このマクロ開始剤を星形高分子に架橋した。TFAの存在下、反応物を3日間攪拌することによるt-Bu基の脱保護により、このマクロ開始剤をPAAユニットへと変換し、星形高分子をCH2Cl2から沈殿させた。得られたC18-PAAx星形高分子とC12-PAAx星形高分子の粘度を、水およびシャンプー配合物中にてPSt-b-PAAxと比較した。[実施例8:内殻PHEAを持つ星形高分子]溶液と相溶性を持つ星形高分子を作製するために選択された水溶性で非イオン性の親水性セグメントを含むPHEA星形高分子は、溶解/分散塩をさらに含んでいる。この塩は広範囲のpHに対して安定している。ICARATRPを用いてPSt-b-PHEA分鎖前駆体を調製した。重合条件および得られた重合体の特性を表2に示す。重合は良好に制御され、明確なブロック共重合体が比較的低いPDIで調製されたPDI=1.26および1.20。これは、アクリル酸系単量体に対してICARATRPを用いた最初の成功例である。PSt-b-PHEA分鎖前駆体はエチルエーテルへの沈殿により精製し、真空下、50°Cで2日以上乾燥させた。DVB、ジエチレングリコールジアクリレートDEGlyDAエントリーの08-006-159、および少量のHEAモノマーを含むDEGlyDAエントリーの08-006-161を含む、異なる架橋剤を調べた。追加されたジビニル架橋剤の変換が、ゲル形成を生じる星形-星形コアカップリング反応により高い割合で変換されたとき、反応は十分に制御されなかった。しかし、架橋剤がより低い割合で変換されており、かつより希釈されている場合、星形高分子が形成された。[実施例9:PSt15-b-PAA290/PAA150≒30mikto分鎖星形高分子ここではAdvantomerと称するの調製]ポリアクリル酸系mikto分鎖星形高分子を調製するために開発した簡単な四段階の手順をスキーム4に記載している。PSt-b-PAA分鎖およびPAA分鎖モル比4:1を持つmikto分鎖星形高分子を1kg、以下の通り調製した。工程1:DP15のポリスチレンマクロ開始剤PStの合成T=60°C、t=10.2時間で、St/DEBMM/CuBr2/TPMA/AIBNをモル比50/1/0.002/0.003/0.05の割合で一度に反応容器に入れ、ICARATRPを用いてポリスチレンマクロ開始剤を形成した。反応によりマクロ開始剤の変換率は30までに達した。得られた反応生成物を精製し、粉末状PStを得た。粉末状PStの一部をTHFに溶解し、GPCカラムを通過させた。得られたマクロ開始剤のGPCトレースを図2に示す。測定された疎水性のポリスチレンセグメントの分子量は1600であり、これは平均的な重合度DP約15~16と同等である。また、PDIとして1.24が測定された。工程2:ポリスチレン-b-ポリアクリル酸t-ブチルおよびポリアクリル酸t-ブチル星形高分子のワンポット法による合成T=55°Cで、成分tBA/PSt工程1で得たもの/CuBr2/TPMA/SnEH2を、モル比200/0.2/0.01/0.06/0.1でアニソールtBAに対して0.5体積当量にて、反応容器に導入した。反応開始後,約2時間でtBAの変換率は約6に達した。PSt-b-PtBAの一部を回収し、GPCで測定した。測定結果はMn=19,800g/mol、PDI=1.16であった。以下のPSt15-b-PtBA140共重合体ブロックが得られたと判断した。次に、初めに導入した成分に対してモル比で0.8量の2-ブロモイソ酪酸エチルEBiBを重合混合物に注入した。反応は約19.8時間継続した後、停止した。反応生成物を精製し、生成物をGPCで分析した。GPCが測定した値に基づき、ブロック共重合体においてポリアクリル酸t-ブチルセグメントと判断された生成物の最終的な分子量は37,200g/molPSt15-b-PtBA290であり、EBiBから出発したポリアクリル酸t-ブチルの分子量は19,200g/molであった。これはDP150に相当する。異なる分鎖の総分子量はMn=20,800g/molであり、PDI=1.27であった。ポリスチレンマクロ開始剤のGPC曲線と、形成されたブロック共重合体分鎖PSt15-b-PtBA290およびポリアクリル酸t-ブチル分鎖PtBA150の混合物のGPC曲線を図23に示す。ブロック共重合体からのシグナルは、単独重合体からのシグナルと重なるものであるが、この結果は、PStからの明確な鎖延長が発生したことを示す。工程3:PSt-b-PtBA/PtBA≒30mikto分鎖星形高分子の合成工程2で形成されたブロック共重合体および単独重合体マクロ開始剤を用いてさらなる鎖延長反応を行うことにより、mikto多分鎖星形高分子を調製した。反応は、アニソール中でマクロ開始剤とジビニルベンゼンのモル比を1:16として行った。T=95°C、t=20.6時間で、DVB/[PSt-b-PtBA/PtBA]工程2で得たもの/CuBr2/TPMA/SnEH2をモル比16/1/0.02/0.07/0.15でアニソールDVBに対して38体積当量にて、反応容器に導入した。反応生成物を精製し、GPCで解析した。GPC曲線と星形高分子形成反応の結果を図24に示す。架橋されたコアを持つ多分鎖星形高分子が形成されたことが分かる。GPCによる、星形高分子の見かけの分子量は109,400であり、PDIは1.52であった。これは平均的な6本の分鎖を示すものである。ただし、この分鎖の数は、星形分子が緻密な分子であることから、実際の分鎖の数よりも低く見積もられたものである。実際は、この状況下では、星形分子の分鎖の数は30に近い。分鎖の数は、分鎖前駆体に対する架橋剤の割合を異ならせてコア形成反応を行うこと、または試薬の濃度を異ならせて反応させることで変更することができる。工程4:PSt-b-PtBA/PtBAからPSt-b-PAA/PAAへの脱保護mikto多分鎖星形高分子に水溶性ポリアクリル酸セグメントを提供することを目的とした、PSt-b-PAA/PAA≒30星形ブロック共重合体へのPSt-b-PtBA/PtBA≒30星形高分子の脱保護以下の手順で、mikto分鎖星形高分子のPSt-b-PtBA/PtBA分鎖をPSt-b-PAA/PAA分鎖に変換した。重合体を塩化メチレンおよびトリフルオロ酢酸に溶解させてt-Bu基を脱保護し、室温で60.0時間にわたって反応を行った。その後、重合体を液体から分離して、アセトニトリルで3回洗浄した。その後、重合体をTHFにて可溶化し、アセトニトリルに沈殿させた。上記の星形高分子を50°Cの真空オーブンで3日間乾燥させた。精製後に得られた重合体の量は550gであった。これはPtBAからPAAへの変換が完全に行われた場合の重量に相当するものである。試験手順サンプルの調製必要に応じてpHを調節した例:水酸化ナトリウムを加えてpH約7.5に調節水中で、例えば、粉末状星形高分子またはCarbopolETD2020のようなサンプル材料を、必要に応じて加熱および攪拌例:約60°Cで激しく混合することにより、濃度の異なる例:0.2重量、0.25重量、0.4重量、0.6重量、0.7重量、1.0重量水性ゲル組成物を調製し、均質な混合物を取得した。動的粘度およびずり減粘試験手順調製されたサンプルの一部を、STP下で、B型デジタル粘度計LVDV-Eにセットし、スピンドル31を使って広範囲の回転率を適用して例:0.3~100rpm混合し、剪断速度と粘度を記録した。粘度の計測は、装置を止めることなく0.3rpm、0.5rpm、1rpm、2rpm、5rpm、10rpm、20rpm、30rpm、50rpm、100rpmという順序で行った。動的粘度は、0.3rpmにおける粘度単位:センチポイズ、cPとして求めた。ずり減粘値は、0.3rpmにおける動的粘度の値を20rpmにおける動的粘度の値で割ることにより求めた。塩誘発性破壊試験手順調製されたサンプルの一部を20mlのガラスのシンチレーションバイアルに入れ、定量例:バイアル中のサンプル総量に対して0.05重量の塩化ナトリウムNaClを一回、バイアルに加えた。塩化ナトリウムの追加が完了したら、バイアルを閉じ、10分間振った。その後、上記の動的粘度およびずり減粘試験手順に従い、サンプルの粘度を計測し、1rpmにおける動的粘度を記録した。この手順を、異なる濃度の塩化ナトリウムに対しても同様に行った。結果を図18および図22に示す。塩誘発性破壊値をパーセンテージで表すと、以下の式により求められる。初期動的粘度NaCl:0-動的粘度NaCl:0.05重量/初期動的粘度NaCl:0×100pH効率範囲試験手順実施例9の星形高分子に対して、0.4重量の水性ゲル組成物を、初期pH約5で調製した。また、別の水性ゲル組成物として、0.2重量のCarbopolETD2020水性ゲル組成物を、初期pH約3で、必要に応じて混合および加熱例:約60°Cで激しく混合することにより調製した。その後、サンプルの粘度を上記の動的粘度およびずり減粘試験手順に従って計測し、1rpmにおける動的粘度を記録した。この手順は、水酸化ナトリウムの追加により調節された、異なるpHに対しても行われた。結果を図19に示す。pH誘発性破壊値をパーセンテージで表すと、以下の式により求められる。pH7.5における動的粘度1rpm-pH5における動的粘度1rpm/pH7.5における動的粘度1rpm×100乳化試験手順500mlビーカーに340mlの水を加え、オーバーヘッド攪拌器で激しく攪拌した。乳化効果の試験対象の材料1.6gを追加し、80°Cになるまで加熱した。溶液は400mgのNaOHでpHを調節し、均質なゲルを得るまで攪拌を継続した。80°Cで10分間、または均質なゲルが得られるまで激しく攪拌しながら、ヒマワリ油60mlを加えた。得られた混合物を室温まで冷却した。混合物が室温まで冷却した後、時間の計測を開始した。エマルジョン値は、混合物が二つの可視層相分離を形成するまでに要した時間を分で表したものである。強化ゲル試験手順調製されたサンプル材料10mlを、20mlのガラス製シンチレーションバイアルに移した。移し替えが完了すると、バイアルを平面に置き、STP下で20分間静置した。その後バイアルを静かに反転させて上下を逆にする平面に置き、時間の計測を開始した。5分間後に、サンプルの流れが目視で確認できなければ、サンプルは強化ゲルになっていると言える。親水性-脂肪親和性HLBの分鎖/セグメント計算HLB=20×Mh/Mここで、Mhは重合体分鎖またはセグメントの親水性の部分の分子質量であり、Mは重合体分鎖またはセグメント全体の分子質量である。親水性-脂肪親和性高分子計算ここで、MWnはそれぞれの分鎖の分子量であり、HLBnは各分鎖に対しHLB分鎖計算から計算されたHLBであり、MWcoreはコアの分子量であり、Mは分鎖の合計数である。開示した星形高分子は、シャンプー/コンディショナー、ローション、美容液、クリーム、固形物、ゼリー、化粧品マスカラ、頬紅、口紅、化粧用パウダー、香水を含むのようなパーソナルケア分野、窓、家財およびキッチン、トイレ周り、洗濯物、食器、食器洗浄機などのためのクリーナーのようなホームケア分野への適用において有用性を見出すことができるが、これに限定されない。セグメント化された単分鎖星形高分子と二つの異なる種類のmikto分鎖星形高分子の構造を示す図である。実施例における、PSt-b-ΡΑΑ星形高分子の合成の工程1において形成されたポリスチレンマクロ開始剤に対するGPC曲線を示すグラフである。実施例における、PSt-b-ΡΑΑ星形高分子の合成の工程1において形成されたポリスチレンマクロ開始剤に対するGPC曲線と、合成の工程2においてtBAとの鎖延長後に形成されたブロック共重合体に対するGPC曲線とを示すグラフである。実施例における、PSt-b-ΡΑΑ星形高分子の形成の工程3においてコア形成反応後に形成されたPSt-b-ΡΑΑブロック共重合体と星形高分子のGPC曲線を示すグラフである。PSt-b-ΡΑΑ星形高分子の増粘特性を示す画像である。剪断速度に対するPSt-b-ΡΑΑ星形高分子の水溶液の粘度を示すグラフである。濃度に対するPSt-b-ΡΑΑ星形高分子の水溶液の粘度を示すグラフである。剪断速度に対するPSt-b-ΡΑΑ星形高分子の水溶液と水/Windex1/1v/v溶液の粘度を示すグラフである。濃度に対するCarbopolEDT2020の水溶液と水/Windex1/1v/v溶液の粘度を示すグラフである。PAA星形高分子の前駆体の調製に対するGPC曲線を示すグラフである。図中、実線はPtBAMn=18,900PDI=1.14を示し、破線はPtBAXstarwithMn,app=112,600PDI=1.36を示す。剪断速度に対するPSt-b-ΡΑΑ星形高分子とPAA星形高分子との水溶液の粘度を示す図である。PSt-b-ΡΑΑ星形高分子の乳化特性を示す画像である。分鎖ファースト法armfirstmethodを用いた[PSt-b-ΡΑΑ/PtBA]の合成を示す図である。C18-PtBA分鎖星形高分子に対するGPC曲線を示す。図中、実線はC18-PtBAarmwithMn=19,200PDI=1.16を示し、破線はC18-PtBAXstarmacromoleculeMn,app=95,600PDI=1.48を示すグラフである。C12-PtBA分鎖星形高分子に対するGPC曲線を示す。図中、実線はC12-PtBAMn=17,500PDI=1.22を示し、破線はC12-PtBAXMn,app=113,900PDI=1.53を示すグラフである。さまざまな増粘剤重量でAdvantomerとCarbopolETD2020の粘度を比較したグラフである。さまざまな剪断速度でAdvantomerとCarbopolETD2020の粘度を比較したグラフである。さまざまなNaCl重量でAdvantomerとCarbopolETD2020の粘度を比較したグラフである。さまざまなpHでAdvantomerとCarbopolETD2020の粘度を比較したグラフである。さまざまなH2O2重量でAdvantomerとCarbopolETD2020の粘度を比較したグラフである。さまざまな温度でAdvantomerとCarbopolETD2020の粘度を比較したグラフである。さまざまなNaCl重量でAdvantomerとCarbopolETD2020の粘度を比較したグラフである。実施例9の工程2により生じる反応生成物に対するGPC曲線を示すグラフである。実施例9の工程3により生じる反応生成物に対するGPC曲線を示すグラフである。"